(57)【要約】【課題】  湿潤状態で弱酸性を示す軟質ポリウレタンフォームを提供する。【解決手段】  弱酸性成分を含む原料配合物を発泡させてなる弱酸性軟質ポリウレタンフォーム。この弱酸性軟質ポリウレタンフォームは、弱酸性成分としてアクリル酸ナトリウム及び／又はその重合体を含むポリマー成分を用いて製造される。アクリル酸ナトリウムの弱酸性により、湿潤状態で弱酸性を示す。【特許請求の範囲】
【請求項１】
弱酸性成分を含み、湿潤状態で弱酸性を示すことを特徴とする弱酸性軟質ポリウレタンフォーム。
【請求項２】
請求項１において、弱酸性成分を含む原料配合物を発泡させてなることを特徴とする弱酸性軟質ポリウレタンフォーム。
【請求項３】
請求項１又は２において、該弱酸性成分がアクリル酸アルカリ金属塩及び／又はその重合体であることを特徴とする弱酸性軟質ポリウレタンフォーム。
【請求項４】
請求項３において、該弱酸性成分がアクリル酸ナトリウム及び／又はその重合体であることを特徴とする弱酸性軟質ポリウレタンフォーム。
【請求項５】
請求項１ないし４のいずれか１項において、ポリオール成分、ポリイソシアネート成分、発泡剤及びその他の助剤を含む原料配合物を発泡してなり、該ポリオール成分の少なくとも一部が弱酸性成分含有ポリオールであることを特徴とする弱酸性軟質ポリウレタンフォーム。
【請求項６】
請求項５において、該ポリオール成分中の弱酸性成分の含有量が０．７５〜１５重量％であることを特徴とする弱酸性軟質ポリウレタンフォーム。
【請求項７】
請求項１ないし６のいずれか１項において、湿潤状態でｐＨ６．０〜６．８の弱酸性を示すことを特徴とする弱酸性軟質ポリウレタンフォーム。
【発明の詳細な説明】
【技術分野】
【０００１】
本発明は、湿潤時に表面が弱酸性を示す弱酸性軟質ポリウレタンフォームに関する。
【背景技術】
【０００２】
軟質ポリウレタンフォームは、ボディースポンジ等として広く実用化されており、その吸水性、脱水性、柔軟性、弾性等をより一層向上させるための開発も進められているが、従来提供されている軟質ポリウレタンフォームは、いずれも湿潤状態でほぼ中性（ｐＨ７）を示すものである。
【０００３】
ところで、近年、ボディーシャンプーや洗顔フォーム等の肌用洗浄剤においては、“肌に優しい”との効果で弱酸性の商品が発売されている。即ち、健康な肌はｐＨ５．５前後の弱酸性に保たれており、この弱酸性の状態で外的刺激や乾燥から保護されている。弱酸性の洗浄剤であれば、肌本来の弱酸性を保ち、洗浄後の肌を外的刺激や乾燥に強い肌とすることができる。
【０００４】
従って、ボディースポンジ等の肌洗浄用軟質ポリウレタンフォームにおいても、弱酸性であることが望まれるが、従来において、湿潤状態で弱酸性を示す軟質ポリウレタンフォームは提供されていない。
【発明の開示】
【発明が解決しようとする課題】
【０００５】
本発明は、湿潤状態で弱酸性を示す軟質ポリウレタンフォームを提供することを目的とする。
【課題を解決するための手段】
【０００６】
本発明の弱酸性軟質ポリウレタンフォームは、弱酸性成分を含み、湿潤状態で弱酸性を示すことを特徴とする。
【０００７】
請求項２の弱酸性軟質ポリウレタンフォームは、請求項１において、弱酸性成分を含む原料配合物を発泡させてなることを特徴とする。
【０００８】
請求項３の弱酸性軟質ポリウレタンフォームは、請求項１又は２において、該弱酸性成分がアクリル酸アルカリ金属塩及び／又はその重合体であることを特徴とする。
【０００９】
請求項４の弱酸性軟質ポリウレタンフォームは、請求項３において、該弱酸性成分がアクリル酸ナトリウム及び／又はその重合体であることを特徴とする。
【００１０】
請求項５の弱酸性軟質ポリウレタンフォームは、請求項１ないし４のいずれか１項において、ポリオール成分、ポリイソシアネート成分、発泡剤及びその他の助剤を含む原料配合物を発泡してなり、該ポリオール成分の少なくとも一部が弱酸性成分含有ポリオールであることを特徴とする。
【００１１】
請求項６の弱酸性軟質ポリウレタンフォームは、請求項５において、該ポリオール成分中の弱酸性成分の含有量が０．７５〜１５重量％であることを特徴とする。
【００１２】
請求項７の弱酸性軟質ポリウレタンフォームは、請求項１ないし６のいずれか１項において、湿潤状態でｐＨ６．０〜６．８の弱酸性を示すことを特徴とする。
【発明の効果】
【００１３】
本発明の弱酸性軟質ポリウレタンフォームは、アクリル酸ナトリウム及び／又はその重合体のような弱酸性成分を含み、この弱酸性成分により、湿潤状態で弱酸性を示す。このため、ボディースポンジ等として用いた場合、弱酸性の肌に対して良好な使用状態を得ることができる。
【発明を実施するための最良の形態】
【００１４】
以下に本発明の弱酸性軟質ポリウレタンフォームの実施の形態を詳細に説明する。
【００１５】
本発明の弱酸性軟質ポリウレタンフォームは、湿潤状態で弱酸性を示すものであって、その製造方法には特に制限はないが、例えば弱酸性成分を含む原料配合物を発泡させる方法などが挙げられる。この場合、例えば、原料配合物のうち、ポリオール成分の少なくとも一部として弱酸性成分を含むポリオールを用いる方法等が挙げられる。
【００１６】
以下に、弱酸性成分を含むポリオール成分を用いて本発明の弱酸性軟質ポリウレタンフォームを製造する方法を例示するが、本発明の弱酸性軟質ポリウレタンフォームを製造する方法は、何ら以下の方法に限定されるものではない。
【００１７】
本発明の弱酸性軟質ポリウレタンフォームを製造するには、原料配合物のうち、ポリオールの少なくとも一部に、アクリル酸ナトリウム等のアクリル酸金属塩及び／又はその重合体等の弱酸性成分を含む弱酸性のポリオールを用いる。
【００１８】
この弱酸性成分を含む弱酸性ポリオールの種類に特に制限はないが、開始剤として、グリセリン、トリメチロールプロパン又はジエチレングリコール等を用い、プロピレンオキサイド又はエチレンオキサイド等を付加したポリエーテルポリオールが挙げられる。なお、上記ポリオールの水酸基価は１０〜１００、特に２０〜６０であることが好ましい。
【００１９】
この弱酸性ポリオール中の弱酸性成分の含有量には特に制限はないが５〜１００重量％程度であることが好ましい。
【００２０】
この弱酸性ポリオールは、ポリオール中にアクリル酸ナトリウム等のアクリル酸アルカリ金属塩を添加、混合した後、このポリオール中で該アクリル酸アルカリ金属塩を重合して、ポリアクリル酸ナトリウム等のアクリル酸アルカリ金属塩の重合体を生成させたものが好ましい。この場合、アクリル酸ナトリウム等のアクリル酸アルカリ金属塩は、通常ポリオールとは反応しないが、ポリオール中でアクリル酸アルカリ金属塩の重合体を生成させることにより、平均粒子径が０．５〜１０μｍ程度の重合体が得られる。これは、通常のポリアクリル酸ナトリウム樹脂等のアクリル酸アルカリ金属塩の重合体の平均粒子径が１００μｍ程度であるのに比べて、細粒であり、また、ポリオール中で生成するので、ポリオールに絡まり、ポリオールや軟質ポリウレタンフォームから抜け落ちにくい。従って、単に軟質ポリウレタンフォームの製造時にポリオール成分、ポリイソシアネート成分、その他の原材料に弱酸性成分を添加して、フォームを製造する場合に比べて、得られるフォームの弱酸性が繰り返し使用しても低下しにくい。また、ポリオール成分、ポリイソシアネート成分、その他の原材料に、水にアクリル酸アルカリ金属塩の重合体を添加したものを配合した場合、フォーム製造用原料配合物の粘度が高くなり、フォームが製造しにくくなるおそれがあるが、ポリオール中で重合体を生成したものを用いた場合は、かかる不利は生じ難い。
【００２１】
上記弱酸性ポリオールは、他の通常のポリオール、例えば開始剤としてのグリセリン、トリメチロールプロパン又はジエチレングリコールなどにプロピレンオキサイド、エチレンオキサイドなどを付加したポリエーテルポリオール、開始剤としてのジエチレングリコール、トリメチロールプロパン又はグリセリンなどにアジピン酸を付加したポリエステルポリオールなどとブレンドして使用することができる。
【００２２】
本発明においては、全ポリオール成分中に含まれる弱酸性成分の含有量は、０．７５〜１５重量％であることが好ましい。弱酸性成分の含有量がこの範囲よりも少ないと、得られる軟質ポリウレタンフォームの弱酸性が不足し中性に近いものとなり、逆にこの範囲よりも多いと、フォーム製造困難である。
【００２３】
本発明の弱酸性軟質ポリウレタンフォームは、このように、ポリオール成分の少なくとも一部として、弱酸性成分を含む弱酸性ポリオールを用いること以外は、通常の軟質ポリウレタンフォームと同様の成分配合とすることができ、ポリイソシアネートとしては、２，４−トリレンジイソシアネート（２，４−ＴＤＩ）、２，６−トリレンジイソシアネート（２，６−ＴＤＩ）、ジフェニルメタン−４，４’−ジイソシアネート（ＭＤＩ）、ポリメチレンポリフェニルイソシアネート等の１種又は２種以上を用いることができる。
【００２４】
発泡剤としては水が好適であるが、その他、メチレンクロライド等を用いても良い。
【００２５】
触媒としては、トリエチレンジアミン、テトラメチレンヘキサジアミン、ジメチルシクロヘキシルアミン等のアミン触媒、スタナスオクトエート、ジブチルチンジラウレート等の有機錫触媒等を用いることができる。
【００２６】
本発明の弱酸性軟質ポリウレタンフォームの製造には、更に、各種のシロキサン、ポリアルキレンオキサイドブロック共重合体等の整泡剤が使用されるが、その他、難燃剤、酸化防止剤、紫外線吸収剤、着色剤等のポリウレタンフォームに一般的な各種の添加剤を配合しても良い。
【００２７】
また、本発明の弱酸性軟質ポリウレタンフォームの製造には、プレポリマー法、ワンショット法、部分プレポリマー法等のいずれの方法も適用可能であるが、材料配合としては、発泡剤としての水をポリオール成分１００重量部に対して２．０〜７．０重量部、触媒をポリオール成分１００重量部に対して０．２〜５．０重量部、整泡剤をポリオール成分１００重量部に対して０．５〜７．０重量部とし、イソシアネートインデックスは８０〜１２０の範囲とすることが好ましい。
【００２８】
本発明の軟質ポリウレタンフォームの密度としては特に制限はないが、通常１０〜５０ｋｇ／ｍ３の範囲とされる。
【実施例】
【００２９】
以下に実施例及び比較例を挙げて本発明をより具体的に説明する。
【００３０】
なお、以下の実施例及び比較例で軟質ポリウレタンフォームの製造に用いた原材料は次の通りである。
【００３１】
ポリオール１：三洋化成製「ＳＱ−５２７」（ポリアクリル酸ナトリウム含有ポリエーテルポリオール（グリセリンにプロピレンオキサイド及びエチレンオキサイドを付加したポリエーテル中にアクリル酸ナトリウムを添加、重合してポリエーテル中でポリアクリル酸ナトリウムを生成させたポリエーテルポリオール，官能基数＝３，Ｍｗ＝４８００，水酸基価：２９，アクリル酸ナトリウム含有量＝１５重量％）
ポリオール２：旭硝子製「ＥＸ８２８」（グリセリンにプロピレンオキサイド及びエチレンオキサイドを付加したポリエーテルポリオール，官能基数＝３，Ｍｗ＝４８００，水酸基価＝３３．５）
ポリイソシアネート：三井武田製「Ｔ−８０」（トリレンジイソシアネート）
発泡剤：水
整泡剤：東レ製「ＰＲＸ６０７」（ジメチルポリシロキサン）
触媒：花王製「ＮＥＭ」（Ｎ−エチルモルホリン）
整泡剤：三洋化成製「ＡＸ−３１」（オレイン酸ジメチルアミン塩）
触媒：エアプロダクツ製「３３ＬＶ」（トリエチルジアミン）
整泡剤：東レ製「ＳＨ１９２」（ジメチルポリシロキサン）
【００３２】
実施例１，比較例１
表１に示す配合の原料配合物を通常のポリウレタンフォームの発泡方法に従って発泡させて密度約２７ｋｇ／ｍ３の軟質ポリウレタンフォームを製造し、製造された軟質ポリウレタンフォームを５０ｍｍ×７０ｍｍ×１００ｍｍの大きさに裁断し試験片とした。
【００３３】
各試験片を水（ｐＨ７．０）に入れて水中で揉み、水を十分にしみ込ませた後水中から取り出し、再び揉んで水をしぼり取った。この湿潤状態の試験片の表面をｐＨ試験紙によりｐＨ測定し、結果を表１に示した。
【００３４】
【表１】
2005048131.tif 000002
【００３５】
表１より明らかなように、本発明の弱酸性軟質ポリウレタンフォームは湿潤状態で弱酸性を示す。
【産業上の利用可能性】
【００３６】
本発明の弱酸性軟質ポリウレタンフォームは、湿潤状態で弱酸性を示すため、特にボディースポンジ等の肌洗浄用軟質ポリウレタンフォームとして有用であるが、その他湿潤状態で弱酸性状態が必要な用途に幅広く用いることができる。